FR 2656619 A1 19910705 FR 8917358 A 19891228 La présente invention concerne un procédé de réticulation de polymères ou copolyméres (ci-après (co)polymères), des compositions réticulables et leur application, notamment à la préparation d'objets conformés et les objets conformés ainsi obtenus. La réticulation d'un polymère crée un réseau tridimensionnel, ce qui a pour conséquence d'augmenter la masse moléculaire Les ponts de réticulation créent des liaisons intermoléculaires qui limitent alors les mouve- ments des chaînes polymères les unes par rapport aux autres et par voie de conséquence limitent fortement l'écoulement de ces chaînes La réticulation d'un polymère thermoplasti- que a donc pour conséquence importante de repousser vers les hautes températures son seuil de thermoplasticité et d'améliorer sa résistance au fluage dans un domaine de température plus large et donc d'obtenir une meilleure stabilité dimensionnelle des objets élaborés. Plusieurs procédés ont été proposés pour réticuler les thermoplastiques tels que polychlorure de vinyle et polyoléfine Ils sont soit basés sur des réactions radicalaires, soit sur des réactions de condensa- tion ou de substitution nucléophile Par exemple en ce qui concerne le polychlorure de vinyle, on a essayé de le réticuler par voie photochimique, par bombardement électronique et par irradiation gamma en soumettant le polymère à ces radiations en présence d'un monomère plurifonctionnel tel que par exemple le diméthacrylate du tétraéthylèneglycol ou le triméthacrylate du triméthylol- propane, la réaction de réticulation étant assurée par le greffage et la polymérisation de ces monomères plurifonc- tionnels sur le squelette polymère L'inconvénient majeur de ces procédés pour le polychlorure de vinyle est sa sensibilité à ces rayonnements qui induisent sa dégradation par élimination d'H Cl en cascade En outre, le mécanisme de réticulation est difficilement contrôlable car la polyméri- sation et le greffage des monomères fonctionnels sur le squelette polymère font intervenir des réactions de transfert. Par ailleurs, pour obtenir une réticulation homogène et efficace, les quantités de monomère plurifonc- tionnel doivent être assez élevées, ce qui a pour consé- quence de modifier les propriétés intrinsèques du polychlo- rure de vinyle réticulé Enfin, les procédés par rayonne- ment gamma ou par bombardement électronique exigent un niveau technologique élevé et un appareillage onéreux. Pour pallier ces inconvénients, on a proposé des procédés basés sur le greffage radicalaire de monomères fonctionnarisés initié par des peroxydes Ces monomères fonctionnarisés peuvent comporter par exemple des groupe- ments alcoxysilanes qui conduisent par hydrolyse et polycondensation à des groupements silanols et à la réticulation C'est ainsi que le procédé connu sous le nom de procédé SIOPLAST de Dow Chemical a été développé pour la réticulation du polyéthylène, notamment dans les applica- tions concernant les câbleries Ce procédé présente cependant l'inconvénient de provoquer un gradient de densité de réticulation car celle-ci est gouvernée par la diffusion de l'eau dans l'objet fini, eau nécessaire à la réaction d'hydrolyse des fonctions alcoxysilanes. Pour le polychlorure de vinyle, on a proposé des procédés faisant intervenir une réaction de substitu- tion nucléophile des atomes de chlore par des thiolates alcalins ou alcalinoterreux ou des composés mixtes thio- late-carboxylate alcalins ou alcalinoterreux Ces procédés sont bien adaptés principalement pour les mises en oeuvre par enduction mais ils le sont nettement moins pour les procédés par extrusion ou par calandrage Leur inconvénient majeur réside toutefois dans le fait qu'ils sensibilisent fortement les matériaux réticulés à la dégradation photochimique induite par des sous-produits tels que des disulfures Pour cette raison, le développement de ces procédés ne s'est pas généralisé. Le brevet européen N O 032 587 propose la réticulation de copolymères d'esters acryliques par des diols ou des monoesters ou des diesters de diols en présence de titanates de formule générale Ti(OR) Ces quatre groupes OR peuvent être identiques ou différents De plus, ce procédé ne s'applique qu'aux copolymères d'alcènes et d'acrylates d'alcoyle et ne s'applique pas aux polymères halogénés tel que le polychlorure de vinyle, ni aux polymères à fonctions NH tels les polyamides. Le brevet britannique N 907 775 décrit un procédé de traitement du polyacétate de vinyle par un alcoolate métallique de formule M(OR),, M pouvant être en particulier le titane ou l'étain: la réaction s'effectue à 800 C dans un solvant et conduit à une substitution des radicaux acétates par des radicaux titanates ou stannates conduisant à la formation d'un polymère organométallique. On cherche donc toujours un procédé de réticulation de polymères ou de copolymères, qui soit simple, peu coûteux et soit mis en oeuvre en l'absence de solvant et par simple chauffage, de manière à être compatible avec les procédés classiques de mise en forme des polymères tels que l'extrusion, l'injection, le calandrage, l'enduction, le moulage et le thermoformage. C'est pourquoi la présente invention a pour objet un procédé de réticulation de polymères ou copoly- mères, de mélanges de polymères ou copolymères, comportant des groupements chlorés et/ou esters et/ou amides et/ou polycarbonates qui peuvent être intégrés aux opérations de mise en oeuvre industrielle telles que l'extrusion, le calandrage, l'enduction, l'injection ou le moulage. La présente demande a plus particulièrement pour objet un procédé de réticulation de polymères ou copolymères comportant des groupements chlore, ester, NH ou carbonate, caractérisé en ce que l'on fait réagir avec ledit (co)polymère entre 100 et 300 C et en l'absence de solvants, un agent réticulant de type alcoolate organomé- tallique de formule (R), Me(O) -,-R', dans laquelle Me représente un atome d'étain, de plomb, de bismuth ou d'antimoine Me représente de préférence l'étain. R représente un radical alcoyle linéaire ou ramifié renfermant de 1 à 8 atomes de carbone, un radical cycloalcoyle renfermant de 3 à 12 atomes de carbone, un radical aryle renfermant de 6 à 14 atomes de carbone éventuellement substitué, un radical aralcoyle renfermant de 7 à 14 atomes de carbone éventuellement substitué ou un radical cycloalcoylalcoyle renfermant de 4 à 8 atomes de carbone, R' représente un radical alcoyle linéaire ou ramifié comportant de 1 à 20 atomes de carbone, un radical aralcoyle renfermant de 8 à 15 atomes de carbone, un radical cycloalcoyle renfermant de 3 à 12 atomes de carbone, un radical arylcycloalcoyle renfermant de 10 à 20 atomes de carbone ou une chaîne polymère, m est égal à 4 et N est égal à 1, 2 ou 3, lorsque Me représente l'étain ou le plomb, et m est égal à 5 et N est égal à 1, 2, 3 ou 4, lorsque Me représente le bismuth ou l'antimoine. Les radicaux alcoyle linéaires ou ramifiés comportant de 1 à 20 atomes de carbone, aralcoyle compor- tant de 8 à 15 atomes de carbone, cycloalcoyle comportant de 3 à 12 atomes de carbone, arylcycloalcoyle comportant de à 20 atomes de carbone ou la chaîne polymère peuvent éventuellement être fonctionnarisés, c'est-à-dire substi- tués par une fonction telle qu'éther ou thioéther, hydroxy, qui n'est pas susceptible de détruire les réactifs mis en oeuvre. Le radical alcoyle linéaire ou ramifié désigne de préférence un radical méthyle, n-butyle ou n-octyle en ce qui concerne R, un radical méthyle, éthyle, éthylène, propyle ou propylène en ce qui concerne R'. L'expression "radical cycloalkyle renfermant de 3 à 12 atomes de carbone" désigne de préférence un radical cyclopropyle ou cyclobutyle. L'expression "radical aryle renfermant de 6 à 14 atomes de carbone" désigne de préférence un radical phényle. L'expression "radical aralcoyle renfermant de 7 à 14 atomes de carbone" désigne de préférence un radical benzyle ou phénéthyle. L'expression "radical cycloalcoylalcoyle renfermant de 4 à 8 atomes de carbone" désigne de préfé- rence un radical cyclopropylméthyle. Lorsqu'un aryle est substitué, il est de préférence substitué par un radical éthyle, méthyle, méthoxy, chlore. Lorsque N = 1, 2, 3 ou 4, en fonction de la nature du métal, selon la présente invention, l'alcoolate métallique dérive: soit d'un monoalcool et il est de type polyalcoxymétal et avantageusement dialcoxymétal et les atomes d'oxygène liés à l'atome de métal ne sont pas liés entre eux par un radical hydrocarboné ou d'autre nature; soit d'un polyol, avantageusement d'un diol, et il est alors de type cyclique, au moins deux atomes d'oxygène liés à l'atome de métal étant reliés par un reste hydrocarboné selon les formules générales: 0 R' O (R)m-z Me > R' ou (R)m-2 Me Me(R) -m oô O -R' O/ ou O Me (R)m-1 R' O Me (R)m-m dans lesquelles R, R', Me et m ont la signifi- cation déjà indiquée. Par alcoolate organométallique de l'étain, du plomb, de l'antimoine et du bismuth, on entend que l'atome de métal est lié à un atome de carbone du radical R par une liaison covalente; dans certains cas, le radical R peut être commun à plusieurs atomes métalliques Les radicaux R et R' peuvent être, selon l'invention, différents ou identiques. Selon la présente invention, les familles de polymères ou de copolymères ainsi que leurs mélanges réticulables par les alcoolates organométalliques de l'étain, du plomb, de l'antimoine et du bismuth sont: les polymères chlorés et copolymères chlorés tels que par exemple et de façon non limitative le polychlorure de vinyle, le polychlorure de vinylidène, le polychloroprène, les polyéthylènes chlorés, les caoutchoucs chlorés; les polyesters de polyacide; les polymères et copolymères d'esters acryliques et méthacryliques tels que les polyacrylates et méthacrylates de méthyle, d'éthyle, de butyle et d'éthyl-2- hexyle, les copolymères d'esters acryliques ou méthacryli- ques avec le chlorure de vinyle et l'éthylène et les copolymères greffés polypropylène acrylate d'éthyle, de butyle ou d'éthyl-2-hexyle; les esters de polyols; les polymères et copolymères de l'acétate de vinyle tels que par exemple et de façon non limitative les copolymères chlorure de vinyle acétate de vinyle, les copolymères éthylène acétate de vinyle, les copolymères greffés polypropylène acétate de vinyle; les polymères et copolymères comportant des fonctions NH, notamment les polyamides et copolyamides, les polyacrylamides et copolymères à base d'acrylamide, les polyuréthannes, les polyurées; les polyesters tels que le polyéthylène téréphtalate ou le polybutylène téréphtalate; les polycarbonates. Selon la présente invention, pour réaliser la réticulation des (co) polyméres chlorés, on peut faire réagir directement ledit (co)polymère chloré avec un alcoolate organométallique de type acyclique tel que de type: R'(O-Me-R)2, R, R' et Me ayant la signification déjà indiquée, ou de type cyclique (oxycycloalcoyle) métal Dans ce dernier cas, on utilise de préférence un alcoolate comportant deux atomes d'oxygène liés à l'atome de métal et reliés entre eux par un groupement hydrocarboné R' apporté par le polyol, de formule générale: (is 2 M > Rt o dans laquelle R, R', Me et m ont la significa- tion déjà indiquée. Selon l'invention, et avantageusement, on utilise un alcoolate organométallique dérivé de l'éthylène- glycol en tant que polyol; dans ce cas, R' = (CH 2)2. Selon l'invention, l'alcoolate organométallique peut être sous forme polymère, de préférence dimère, non cyclisée ou cyclisée, et dans ce cas avoir comme formule type avec l'éthylèneglycol: 0 CH= CH 2 O (R)m-2 Me/ > Me (R) -= \ O -CH 2 CH 2 O dans laquelle R et m ont la signification déjà indiquée. Selon l'invention, lorsque l'alcoolate organométallique dérive de l'éthylèneglycol ou d'un diol supérieur, et selon la valeur de la valence du métal Me, un ou deux des radicaux R peuvent être liés à l'atome Me par l'intermédiaire d'un atome d'oxygène. L'alcoolate organométallique peut également, selon la présente invention, être formé in situ en mélangeant préalablement à la mise en forme le (co) polymère chloré, l'oxyde organométallique et l'ester de polyol, tel que par exemple le carbonate de l'éthylèneglycol ou le triacétate de triméthylolpropane L'oxyde organométallique pourra être par exemple de type R 2 Me O, lorsque Me = Sn ou Pb et de type R 3 Me O lorsque Me = Sb ou Bi. L'alcoolate organométallique peut également, selon la présente invention, être préparé in situ en mélangeant préalablement à la phase de mise en forme le (co)polymère chloré, un halogénure organométallique, de préférence un chlorure et un alcoolate alcalin ou alcalino- terreux du polyol, avantageusement l'éthylèneglycol. L'halogénure organométallique pourra être par exemple de type R 2 Me C 12 lorsque Me = Sn ou Pb et de type R 3 Me Cl 2 lorsque Me = Sb ou Bi, R ayant la signification définie précédemment. L'alcoolate alcalinoterreux sera de préférence un alcoolate de calcium ou de baryum. Selon la présente invention, pour réaliser la réticulation des (co) polymères d'esters acryliques et méthacryliques, des polyesters de polyacide, des (co)- polymères de l'acétate de vinyle, des polyesters de polyol, des (co)polyamides, du polyacrylamide et copoly- mères d'acrylamide ou de tout (co)polymère comportant des groupements NH, on peut faire réagir ces (co)polymères soit comme précédemment, soit avec un alcoolate organométallique de type cyclique (oxacycloalcoyle, oxacycloalcoylaryle), soit avec un alcoolate organométallique de type polyalcoxy- métal dérivant d'un monoalcool et avantageusement de type dialcoxymétal de formule générale: R' (R)m_ Me/ -R \O R' dans laquelle R, R', Me et m ont la significa- tion déjà indiquée. Selon la présente invention, pour réaliser la réticulation des (co) polymères contenant des fonctions esters, l'agent réticulant de nature alcoolate organométallique peut être préparé in situ avant la mise en forme Dans le cas o les (co)polymères contenant les fonctions esters dérivent d'un polyol ou sont plus particulièrement des (co)polymères de l'acétate de vinyle, on fera réagir avec ces (co)polymères un oxyde organométal- lique en présence d'un polyester de polyacide et avantageu- sement en présence d'un diester d'un a-w-diacide tel que, de façon non limitative, le phtalate de diméthyle ou de diéthyle, l'adipate de diméthyle, le sébaçate de diméthyle. Toujours selon l'invention, dans le cas o les (co)polymères contenant les fonctions esters dérivent d'un polyacide et sont plus particulièrement à titre d'exemple non limitatif des (co)polymères d'esters acryliques, on fera réagir ces (co)polymères avec un oxyde organométalli- que en présence d'un polyester de polyol et avantageusement en présence d'un ester d'a-w-diol tel que l'éthylèneglycol ou en présence d'un triester du triméthylolpropane tel que par exemple le triacétate de triméthylolpropane ou d'un polyester dérivé du pentaérythritol. La réticulation des (co)polymères de l'acétate de vinyle et plus généralement des esters de polyols est réalisée à l'aide d'alcoolate formé par interaction des fonctions acétate avec un oxyde organométallique, par exemple de formule (R)2 Me O, si Me = Sn ou Pb ou (R)h Me O, si Me = Sb ou Bi. Selon la présente invention, les (co)polymères comportant des fonctions NH tels que les polyamides, copolyamides, polyacrylamides, polyuréthannes ou polyurées peuvent également être réticulés par les alcoolates organométalliques de l'étain, du plomb, de l'antimoine et du bismuth, par les dialcoxymétaux dérivant soit d'un monoalcool de formule générale R'OH ou d'un polyol, par exemple un diol de formule générale HOR'OH, R' ayant la signification déjà indiquée, l'alcoolate organométallique étant préalablement synthétisé avant son mélange au polymère ou synthétisé in situ. Selon la présente invention, les alcoolates organométalliques de l'étain, du plomb, de l'antimoine et du bismuth permettent de réaliser la co-réticulation de mélanges de (co)polymères contenant des atomes de chlore, des groupements esters, des fonctions NH telles que amides ou uréthannes et des fonctions carbonates A titre d'exemple et de façon non limitative, on peut citer: la co-réticulation du polychlorure de vinyle et des copolymères de l'acétate de vinyle comme par exemple les copolymères chlorure de vinyle-acétate de vinyle ou les copolymères éthylène-acétate de vinyle Dans ce cas, et avantageusement, l'alcoolate organométallique est syn- thétisé in situ par mélange du polychlorure de vinyle et des copolymères de l'acétate de vinyle avec un oxyde organométallique de l'étain, du plomb, de l'antimoine ou du bismuth; la co-réticulation des copolymères du chlorure de vinyle et de l'acétate de vinyle et des copolymères du chlorure de vinyle et de l'acrylate d'éthyle Dans ce cas, et avantageusement, la co-réticula- tion est réalisée en mélangeant aux copolymères un oxyde organométallique de l'étain, du plomb, de l'antimoine ou du bismuth; la co-réticulation des copolymères de l'éthylène et de l'acétate de vinyle et des copolymères de l'éthylène et de l'acrylate d'éthyle ou de butyle Dans ce cas, et comme précédemment, la co-réticulation est réalisée avantageusement par addition aux copolymères d'un oxyde organométallique; la co-réticulation de copolymères greffés du polypropylène avec l'acétate de vinyle et l'acrylate de 1 l butyle Dans ce cas également, et comme précédemment, la co-réticulation est obtenue avantageusement par mélange aux copolymères d'un oxyde organométallique; la co-réticulation de copolymères greffés polypropylène-acrylate de butyle et de copolymères éthylène acétate de vinyle peut être réalisée par les alcoolates organométalliques de l'étain, du plomb, de l'antimoine et du bismuth par génération in situ de ces alcoolates en mélangeant à ces copolymères un oxyde organométallique de ces métaux; la co-réticulation des polyamides et des copolymères de l'éthylène et de l'acétate de vinyle ou de l'éthylène et des esters acryliques, tel que par exemple l'acrylate d'éthyle, peut être réalisée par les alcoolates organométalliques des métaux étain, plomb, antimoine ou bismuth, l'alcoolate étant synthétisé in situ durant l'étape de mise en forme A titre d'exemples pour la co- réticulation des polyamides et des copolymères de l'acétate de vinyle, on utilisera un alcoolate organométallique dérivant d'un monoalcool comme par exemple le méthanol ou l'éthanol et de formule générale: (R)m -_ Me(OR')2 dans laquelle R, R', Me et m ont la significa- tion déjà indiquée, et pour la co-réticulation d'un polyamide avec un copolymère de l'éthylène et d'un ester acrylique, on utilisera un alcoolate organométallique dérivant d'un diol synthétisé in situ en ajoutant par exemple au mélange de polymères l'éthylèneglycol et un oxyde organométallique de formule générale Rm -2 Me-O avec R, Me et m définis comme précédemment. Selon la présente invention, et avantageuse- ment, les quantités molaires des alcoolates organométalli- ques de l'étain, du plomb, de l'antimoine ou du bismuth mises en jeu varient en fonction de la densité de réticula- tion désirée, compte tenu des applications et elles se situent de préférence dans le domaine de concentrations -2 à 5 10-' mole par kg de polymère A des concentrations plus élevées que 5 10-i mole par kg de polymère, les densités de réticulation obtenues peuvent avoir pour conséquence de fragiliser le matériau, cet inconvénient étant plus ou moins marqué en fonction des applications et peut être réduit par des choix judicieux de formulations. Le procédé ainsi décrit permet de réticuler ou de co-réticuler préférentiellement, et dans des conditions de mise en oeuvre industrielles telles que l'extrusion, le calandrage, l'injection, l'enduction ou le moulage: les polymères chlorés et particulièrement le polychlorure de vinyle homopolymère et ses copolymères notamment de l'acétate de vinyle et des esters acryliques; les copolymères de l'éthylène et de l'acétate de vinyle ou des esters acryliques; les polyamides; les polycarbonates; les copolymères greffés polypropylène acétate de vinyle ou esters acryliques Dans ce cas particulier, la présente invention apparaît comme une voie originale pour réticuler le polypropylène; les mélanges de polychlorure de vinyle et de copolymères greffés polypropylene-acétate de vinyle ou esters acryliques; les mélanges de polychlorure de vinyle et de polyamide; les mélanges de polyamides et de copolymères éthylène-acétate de vinyle ou éthylène- esters acryliques; les mélanges de polyamides et de polyéthylène chloré; les mélanges de copolymères greffés polypro- pylène-acétate de vinyle et de copolymères éthylène-esters acryliques; les mélanges de copolymères greffés polypro- pylène-esters acryliques et de copolymères éthylène-acétate de vinyle. L'invention a également pour objet des compositions réticulables pouvant être mises en oeuvre par le procédé selon la présente invention. C'est pourquoi la présente demande a aussi plus particulièrement pour objet les compositions réticulables, caractérisées en ce qu'elles comprennent un (co)polymère comportant des groupements chlore, ester, NH ou carbonate, et un dérivé de type alcoolate organométallique de formule (R),Me(O) m- R', dans laquelle: Me représente un atome d'étain, de plomb, de bismuth ou d'antimoine, R représente un radical alcoyle linéaire ou ramifié renfermant de 1 à 8 atomes de carbone, un radical cycloalcoyle renfermant de 3 à 12 atomes de carbone, un radical aryle renfermant de 6 à 14 atomes de carbone éventuellement substitué, un radical aralcoyle renfermant de 7 à 14 atomes de carbone éventuellement substitué ou un radical cycloalcoylalcoyle renfermant de 4 à 8 atomes de carbone, R' représente un radical alcoyle linéaire ou ramifié comportant de 1 à 20 atomes de carbone, un radical aralcoyle renfermant de 8 à 15 atomes de carbone, un radical cycloalcoyle renfermant de 3 à 12 atomes de carbone, un radical arylcycloalcoyle renfermant de 10 à 20 atomes de carbone ou une chaîne polymère, éventuellement fonctionnalrisée, m est égal à 4 et N est égal à 1, 2 ou 3, lorsque Me représente l'étain ou le plomb, et m est égal à 5 et N est égal à 1, 2, 3 ou 4, lorsque Me représente le bismuth ou l'antimoine. La présente demande a notamment pour objet les compositions réticulables, caractérisées en ce qu'elles renferment un (co)polymère chloré; celles qui renferment un (co)polymère d'ester acrylique ou méthacrylique; celles qui renferment un (co)polymère de l'acétate de vinyle; celles qui renferment un (co)polymère comportant des fonctions NH; celles qui renferment un polycarbonate; celles qui renferment un polyester; celles qui renferment un (co)polymère de polychlorure de vinyle; celles qui renferment un copolymère éthylène- acétate de vinyle; celles qui renferment un polypropylene chloré ou greffé acétate de vinyle et/ou ester acrylique ou méthacrylique. et celles qui renferment un polyamide. La présente demande a aussi notamment pour objet les compositions réticulables, caractérisées en ce qu'elles comprennent un (co)polymère chloré, un halogénure organométallique de l'étain, du plomb, de l'antimoine ou du bismuth et un alcoolate alcalin ou alcalinoterreux d'un polyol, de même que celles qui comprennent un (co)polymère chloré, un oxyde organométallique de l'étain, du plomb, de l'antimoine ou du bismuth et un polyol ou ester de polyol; ainsi que celles qui comprennent un (co) polymère chloré, un oxyde organométallique de l'étain, de l'antimoine, du plomb ou du bismuth et un (co)polymère dont la chaîne comporte des fonctions hydroxyle et/ou esters tels que par exemple des unités acétate de vinyle ou esters acryliques ou méthacryliques. Elle a enfin notamment pour objet les composi- tions réticulables, caractérisées en ce qu'elles compren- nent un (co)polymère de l'acétate de vinyle ou d'un ester de polyol et un alcoolate d'étain, de plomb, d'antimoine ou de bismuth, cet alcoolate pouvant être cyclique ou non cyclique selon la définition de la présente invention et comportant au moins deux fonctions alcoxyle; celles caractérisées en ce qu'elles comprennent un polymère ou (co)polymère d'esters acryliques ou méthacryliques ou esters de polyacide et un alcoolate organométallique de l'étain, du plomb, de l'antimoine ou du bismuth obtenu par réaction d'un oxyde organométallique de l'étain, du plomb, de l'antimoine ou du bismuth avec un polyol; et celles caractérisées en ce qu'elles comprennent un (co)polymère de l'acétate de vinyle et/ou d'un ester de polyol, un (co)- polymère d'esters acryliques ou méthacryliques et/ou d'un ester de polyacide, et un oxyde organométallique de l'étain, de l'antimoine, du plomb ou du bismuth. Les différents constituants de ces compositions ont déjà été décrits plus en détail ci-dessus Lorsque l'on dit qu'une composition comprend un certain produit, l'on entend que celle-ci renferme au moins un produit de ce type, par exemple au moins un polymère chloré. Les compositions selon l'invention peuvent de plus contenir les adjuvants habituellement utilisés dans l'industrie des matières plastiques, charges, plastifiants, antioxydants, stabilisants, pigments, lubrifiants, etc Ces constituants peuvent être ajoutés dès le début du procédé lors de l'étape de mélange des produits réticulables. Parmi les charges, on peut citer par exemple les carbonates de calcium, le talc ou l'oxyde de titane. Parmi les plastifiants, on peut citer par exemple les phtalates tels que le phtalate de di(éthyl-2- hexyle). Comme stabilisants, on peut citer par exemple les savons métalliques notamment de plomb, de calcium, de zinc, d'organoétain et les thioglycolates d'organoétain. Parmi les pigments, on peut citer par exemple le noir de carbone, l'oxyde de titane ou le bleu outremer. Parmi les lubrifiants, on peut citer par exemple l'acide stéarique ou les paraffines non chlorées. Selon un avantage de la présente invention, la température de réticulation peut être adaptée en fonction du procédé de mise en oeuvre des compositions relevant de cette invention de façon à ce que la réticulation ne soit pas trop avancée dans la phase de mise en forme des procédés classiques tels que l'extrusion, le calandrage, l'injection, l'enduction et le moulage, la réticulation étant terminée après l'étape de mise en forme, par exemple dans un conformateur ou à l'intérieur d'un moule dans le cas de l'injection, en jouant sur les paramètres temps et température. Un autre avantage selon l'invention est le contrôle et l'adaptation de ladensité de réticulation en fonction des propriétés recherchées par une maîtrise de la durée de réaction, de la concentration des espèces réactives de la composition réticulable, notamment de la concentration de l'alcoolate organométallique et de la composition des (co)polymères mis en oeuvre à base d'acétate de vinyle ou d'esters acryliques ou méthacryli- ques. Selon l'invention, les propriétés de tenue au fluage et de stabilité dimensionnelle des objets polymères façonnés seront nettement améliorées après réticulation. Selon l'invention, la co-réticulation de mélanges de (co)polymères chlorés avec des polyamides est également un moyen de stabiliser ces mélanges vis-à-vis des phénomènes de démixtion. C'est pourquoi la présente demande a également pour objet les mélanges alliages ou compositions mixtes des familles de (co)polymères ci-dessus mentionnés. On peut citer par exemple les mélanges de (co)polymères chlorés avec les copolymères éthylène- acétate de vinyle et les mélanges de polyamide et des copolymères éthylène-acétate de vinyle ou éthylène-esters acryliques. La présente demande vise enfin des objets conformés, caractérisés en ce qu'ils sont préparés à partir des produits obtenus par la mise en oeuvre du procédé ci- dessus décrit, de même que les objets conformés constitués d'une composition telle que définie ci-dessus. Les exemples qui suivent illustrent l'invention sans toutefois la limiter. La réticulation des polymères, copolymères, mélanges de polymères et/ou de copolymères et des composi- tions réticulables selon l'invention est caractérisée soit à l'aide d'un plastographe Haake en phase dynamique, équipé d'un mélangeur interne de capacité 60 ml type Rheomix 600. Cet appareil permet de suivre en continu l'évolution du couple résistant exercé par le polymère sur les pales du malaxeur La réticulation du polymère entraîne une augmentation de la viscosité à l'état fondu et par conséquent une augmentation du couple observé après la gélification ou la fusion du polymère La variation du couple 4 C entre le couple atteint après gélification ou fusion (Cmin) et le couple maximum (Cmax) atteint en fin d'expérience est un critère de réticulation. Deux autres critères ont été utilisés pour évaluer la cinétique de réaction en phase dynamique: le temps Ti au bout duquel se produit une augmentation du couple résistant, caractéristique d'une réticulation significative, et la vitesse d'augmentation du couple entre la valeur maximale (Cmax) et minimale (Cmin) assimilée à la vitesse moyenne de réticulation. Un autre critère caractérisant le degré de réticulation d'un polymère est le pourcentage de polymère insoluble dans un de ses solvants, par exemple le tétra- hydrofuranne (THF) pour le polychlorure de vinyle et ses copolymères et le xylène à 140 C pour les copolymères de l'éthylène et du polypropylène. La réticulation des polymères, copolymères et mélanges de polymères ou de copolymères et des composi- tions selon l'invention a également été caractérisée en conditions statiques à l'aide d'une presse à plateaux chauffant après gélification ou fusion dans le malaxeur interne Rheomix 600 équipant le plastographe Haake pour obtenir une bonne homogénéisation des réactifs et des (co) polymères Cette première phase étant réalisée, le matériau gélifié ou fondu est transféré dans un moule rectangulaire de 3 mm d'épaisseur placé lui-même entre les plateaux d'une presse chauffante. Après un temps de cuisson à une température donnée, généralement 5 minutes, la plaque moulée est refroidie rapidement Le degré de réticulation dans ces conditions est évalué par le taux de polymère insoluble dans un de ses solvants et/ou par le taux de gonflement dans ce solvant, défini par la relation: G = (Mg Mf)/es + Mp/?P Mp/r P Mg étant la masse de l'échantillon gonflé, Mp la masse du polymère insoluble, Us et Pp étant les masses volumiques respectivement du solvant et du polymère Pour le THFP = 0,948 g/cm 3 et pour le polychlorure de vinyle pp = 1,38 g/cm 3 Pour l'ensemble des exemples décrits, les alcoolates organométalliques de l'étain, du plomb, de l'antimoine ou du bismuth sont synthétisés préalablement à leur introduction dans le polymère ou au contraire in situ. Lorsqu'ils sont synthétisés préalablement, on fait réagir généralement un monoalcool ou un polyol avec un oxyde organométallique En revanche, lorsqu'ils sont synthétisés in situ, on peut faire réagir: soit un oxyde organométallique de l'étain, du plomb, de l'antimoine ou du bismuth avec un monoalcool ou un polyol comme précédemment mais au sein de la matrice polymère; soit un halogénure organométallique de l'étain, du plomb, de l'antimoine ou du bismuth avec un alcoolate alcalin ou alcalinoterreux de monoalcool ou de polyol; soit un oxyde organométallique de l'étain, du plomb, de l'antimoine ou du bismuth avec un ester de polyol de nature polymère ou non Lorsque l'ester de polyol est un polymère, l'alcoolate est lui-même de nature polymère. Le tableau I rassemble les différents exemples concernant la réticulation du polychlorure de vinyle par les alcoolates organométalliques de l'étain et du plomb selon l'invention, ceux-ci étant synthétisés préalablement à leur mise en oeuvre ou in situ dans la matrice polymère au cours des opérations de mise en forme du matériau Les essais décrits dans ce tableau ont été réalisés dans un mélangeur interne Rheomix 600 équipant un plastographe Haake, la vitesse de rotation étant de 50 tours par minute. Les stabilisants utilisés sont soit le dioctylétain dithioglycolate d'isooctyle, dénommé stabilisant étain, à raison de 2 g pour 100 g de polymère, soit un mélange de stéarate de cadmium ( 1 g pour 100 g de polymère) et de stéarate de baryum ( 1,2 g pour 100 g de polymère), dénommé stabilisant Cd-Ba Les températures affichées des parois du malaxeur sont généralement 200 ou 205 C Le tableau I contient les principales caractéristiques de la réticula- tion du polychlorure de vinyle en phase dynamique, temps d'induction Ti avant le début d'une réticulation significa- tive, le temps de malaxage total Tm, la variation du couple AC et la vitesse moyenne de réticulation V^. Tableau I: Réticulation du polychlorure de vinyle en phase dynamique par les alcoolates organométalli- ques de l'étain Exemple T( C) Stabilisant Système Réticulant T T AC V Nature Concentration R No 1 (mole Kg 1) (mn) (ran) (N m) (N m mn-1) étain éthanedioxy- 1,2-dibutyl étain étain propanedicxy i,2 -dibut:y 1- étain étain éthylène glycol oxyde de dibutyl- étain étain 1-1-1-trimethylol propane oxyde de dibutyl- étain 0,136 0,136 0,0125 0,05 0,39 3,7 3 2,4 8,5 4 2,8 0,62 ,5 3,5 2,2 1,1 8,5 7 3 2,0 0,28 étain dichlorodibutyl 0,28 étain éthylène glycolate 0,68 de calcium 4 3,5 4,6 3,0 étain éthylène carbonate oxyde de dibutyl- étain Cd-Ba éthylène glycol oxyde de diphé- nylplomb 0,27 3 28 14 0,27 0,185 0,185 14 6 3,9 0,49 *étain triacetate du triméthylol- propane oxyde de dibutyl- étain 0,27 12 8 3 0,75 0,27 Pour tous les exemples décrits dans ce tableau, le pourcentage de polymère insoluble dans le tétrahydro- furanne est supérieur à 50 % à la température ambiante. Il est intéressant de noter la vitesse de réticulation élevée pour l'exemple 6 avec le système réticulant carbonate d'éthylène-oxyde de dibutylétain con- duisant à la formation in situ de l'éthanedioxy-l,2- dibutylétain avec libération de CO O qui peut être utilisé pour élaborer des mousses réticulées, par exemple et de façon non limitative, dans un procédé d'enduction. Le tableau II regroupe les exemples de réticulation du polychlorure de vinyle des alcoolates organométalliques de l'étain en phase statique. Pour tous ces exemples, le polymère est gélifié à l'aide du mélangeur interne Rheomix 600 équipant un plastographe Haake à 200 C, la vitesse de rotation étant de tours par minute Après gélification, le polymère gélifié avec son système réticulant est transféré dans un moule placé entre les plateaux d'une presse dont la température a été portée préalablement à 205 O C Le stabilisant utilisé pour ces essais est comme précédemment le dioctylétain dithioglycolate d'isooctyle Une pression de 10 bars est maintenue sur le matériau durant l'essai. L'efficacité du système réticulant est alors appréciée par la détermination du taux de gonflement dans le tétrahydro- furanne (THF) après 48 heures d'immersion à la température ambiante et/ou par le taux pondéral de polymère insoluble dans ce solvant à la température ambiante. Le tableau III montre qu'il est possible de réticuler le polyéthylène chloré (taux de chlore par exemple de 36 %) par l'éthanedioxy-1,2 dibutylétain tout comme le polychlorure de vinyle L'essai décrit dans ce tableau a été réalisé en mélangeur interne Rheomix 600 en présence de dioctylétain dithioglycolate d'isooctyle comme stabilisant thermique à raison de 2 g pour 100 g de polymère, la température des parois du malaxeur étant de 205 C. Les tableaux IV, V et VI regroupent les exemples montrant que les copolymères du chlorure de vinyle et de l'acétate de vinyle sont réticulables selon l'invention par les alcoolates organométalliques de l'étain, du plomb, de l'antimoine et du bismuth générés in situ par interaction d'un oxyde organométallique de ces métaux avec les fonctions esters des séquences polyacétate de vinyle Pour ces essais, le stabilisant utilisé est, comme précédemment, le dioctylétain dithioglycolate d'isooctyle à raison de 2 g pour 100 g de copolymère. Pour les essais (tableaux IV et V), en conditions dynamiques, les parois du malaxeur Rheomix 600 sont maintenues à 200 C et la vitesse de rotation est de 50 tours par minute Pour les essais de réticulation en phase statique sous presse (tableau VI), la température des plateaux est de 2050 C et le polymère avec son système réticulant est maintenu sous une pression de 10 bars durant minutes, la gélification du mélange copolymère-système réticulant étant réalisée préalablement à l'aide du mélangeur interne Rheomix 600 à 200 C Le copolymère chlorure de vinyleacétate de vinyle comporte 11 % en poids d'unité acétate de vinyle. TABLEAU II Réticulation du polychlorure de vinyle en phase statique à 205 C par les alcoolates organométalliques de l'étain Exemple éthylène éthy)ène 1,2-dibutyl Glycolate *Cyde de 1-1-1-trimethylol triacétate du Temps Taux d' Tau X de N Oétainbt de calcium Sn/Ca dibutylétain propane 1,1,1triméthyl insoluble gonflement NI' _ étain olpropane THF THF (mn) (%) (%) 9 0,274 O 3 73 - 0,171 0,50 0,34 4 > 95 21,8 11 0,171 0,50 0,34 5 > 95 9,0 12 0,274 0,30 0,91 4 > 95 12,3 13 0,274 0,30 0,91 5 > 95 8,2 14 0,274 0,40 0,68 4 > 95 8,4 0,274 0,40 0,68 5 > 95 7,1 16 0,28 0,39 5 85 - 17 0,27 0,27 5 79 w Ul w TABLEAU III Réticulation du polyéthylène chloré par les alcoolates organométalliques de I 'étain en phase dynamique Exemple Ethanedioxy-1,2 Tm Ti AC VR dibutylétain mole kg-1 (mn) (mn) (N m) (Nm min-1) 18 0,274 7 4 5,5 1,8 TABLEAU IV - Réticulation des coplymères du chlorure de vinyle et de l'acétate de vinyle en phase dynamique par les alcoolates organométalliques de l'étain, du plomb et du bismuth A 6 aem Tp T AC V :xemple Système réticulant Actate Tm Ti C VR mole Kgs (X) (mn) (mn) (N m) (N m mn-1) Oxyde d'étain: Oxyde di Oxyde de dioctyle dibutyle diphenyle mono tri phénylplarb triphényl butyle butyle bisnuth 19 0,111 4 12 5,5 8 1,2 0,081 il 10 5,5 20 4,4 21 0,081 l 6 2,5 22 6,3 22 0,081 11 9 4,5 12 2,7 23 0,081 11 8 4 20 5,0 24 0,135 11 8 4 31 7,8 0,067 11 8,5 4,5 9,4 2,3 26 0,081 11 4 3 1,2 1,2 27 0,081 11 2,S 1,4 2,8 2,0 TABLEAU V Réticulation des copolymères du chlorure de vinyle et de l'acétate de vinyle en phase dynamique par les alcoolates organométalliques de l'étain Exemple Système réticulant: maie kg 1 Acétate T Ti A C VR mole kg-1 Act (te (mn) (N m) (N-mm Oxyde de Phtalate de Sébaçate de dicctylétain dimethyle dimethyle 28 0,083 0,0524 4 12,5 4; 5 11 1,4 29 0,083 0,0524 4 13,5 8 18 3,2 0,083 0,0524 11 7,5 2,5 30 6,0 31 0,083 0,0524 11 11,5 3,5 29 3,6 32 0,083 0,515 11 7,5 2,5 30 6 TABLEAU VI Péticulation, des copolymères de elorure de vinyle et de l'acétate de vinyle en-phase statique par les alcoolates organomtalliques de l'étain Exemple Système réticulant: mole Kg1 Rapport molaire Taux de gonflement acétate/étain dans le THF après Oxyde d'étain: 48 heures Diméthyle Dibutyle Diphényle Triphényle (M) 33 0,403 3,2 19 34 0,64 2 25 0,403 3,2 21 36 0,64 2,0 29 37 0,403 3,2 23 38 0,241 5,3 9,5 Pour les exemples 19 et 28, le taux de polymère insoluble dans le tétrahydrofuranne est de l'ordre de %_ Il est supérieur à 50 % dans les autres cas Pour les essais en conditions statiques (tableau VI), les taux de polymères insolubles dans le THF après 5 minutes de chauffage à 2050 C sont supérieurs à 95 % Les résultats reportés dans ce tableau VI montrent également qu'il est possible de contrôler la densité de réticulation en jouant sur la concentration de l'oxyde organométallique de l'étain. Le tableau VII montre qu'il est possible de réticuler également les copolymères de l'éthylène et de l'acétate de vinyle par les alcoolates organométalliques de l'étain selon la présente invention, l'alcoolate étant synthétisé préalablement ou généré in situ par interaction des fonctions esters avec un oxyde d'étain Pour ces essais, la température du malaxeur est de 205 WC et la vitesse de rotation de 50 tours par minute. Pour tous ces exemples, les taux de polymère insoluble dans le toluène à 110 WC sont supérieurs à 50 % et sont proches de 100 % pour les exemples 39 et 40. Le tableau VIII montre qu'il est possible de réticuler les copolymères éthylène-esters acryliques tel que l'acrylate d'éthyle par les alcoolates organométalli- ques de l'étain type cyclique (stannooxacycloalcane) selon la présente invention Pour ces exemples, le copolymère éthylène-acrylate d'éthyle contient 9 % en poids de ce monomère, la température du malaxeur est de 200 a C et la vitesse de rotation de 50 tours par minute Pour ces exemples, les taux de polymère insoluble dans le toluène à WC sont inférieurs à 50 %. Le tableau IX montre que les polyamides peuvent être également réticulés par les alcoolates organométalli- ques d'étain de type dialcoxy-étain dialcoyle selon la présente invention Pour cet exemple, le polyamide 12 est fondu à 2000 C dans le malaxeur Rheomix 600 et l'alcoolate est ajouté après 10 minutes de malaxage Après ajout de l'alcoolate, on observe une augmentation de couple de plus de 100 % en moins d'une minute, caractéristique d'une réticulation. S Le tableau X montre que le polyéthylène téréphtalate peut être réticulé par les alcoolates organométalliques d'étain selon la présente invention Dans cet exemple, l'alcoolate d'étain est synthétisé in situ par interaction de l'oxyde de dibutylétain avec le tétraacétate de pentaérythritol Pour cet essai, le polymère, l'oxyde d'étain et le tétraacétate de pentaérythritol sont chauffés à 2600 C durant 20 minutes en conditions statiques dans une étuve. Le tableau XI montre que le polycarbonate peut être réticulé par les alcoolates organométalliques d'étain selon la présente invention Dans cet exemple, l'alcoolate est synthétisé in situ comme pour l'exemple précédent, par interaction de l'oxyde de dibutylétain avec le tétraacétate de pentaérythritol et la réticulation est réalisée en phase dynamique dans le mélangeur interne Rheomix 600 à 250 C. Après 15 minutes de malaxage à cette température, le taux de polymère insoluble dans le xylène est de 89 %. Le tableau XII montre que les mélanges de copolymères polychlorure de vinyle-acétate de vinyle et polychlorure de vinyle-esters acryliques sont co-réticu- lables par les alcoolates organométalliques de l'étain, l'alcoolate étant généré in situ dans ces exemples par interaction entre l'oxyde organométallique de l'étain et les fonctions acétate Pour ces essais en phase dynamique, le stabilisant thermique est le dibutylétain dithioglyco- late d'isooctyle à raison de 2 g pour 100 g de mélange de copolymère, la température du malaxeur Rheomix 600 est 205 C et la vitesse de rotation 50 tours par minute Pour tous ces essais, le taux de polymère insoluble dans le tétrahydrofuranne à la température ambiante est supérieur à %. Pour tous les exemples décrits dans le tableau XII, le copolymère polychlorure de vinyle-acétate de vinyle contient Il % en poids de ce monomère. Les exemples décrits dans ce tableau montrent enfin l'originalité du procédé selon la présente invention pour réticuler le polychlorure de vinyle en mélangeant deux de ces copolymères et en évitant ainsi les problèmes d'incompatibilité souvent rencontrés dans les mélanges de polymères entre eux ou de polymères et d'additifs. Le tableau XIII montre que la réticulation des mélanges précédents décrits dans le tableau XII par les alcoolates organométalliques de l'étain est réalisable en conditions statiques à 205 C entre les plateaux d'une presse chauffante maintenant une pression de 10 bars sur le mélange de polymères Après 5 minutes à cette température, les mélanges sont co- réticulés et les taux de polymère insoluble dans le THF après 48 heures d'immersion sont supérieurs à 95 S Pour ces exemples, le copolymère PCV- acétate de vinyle contient, comme précédemment, 11 % en poids d'unité acétate de vinyle Tout comme précédemment, l'alcoolate est synthétisé in situ par interaction des groupements acétate avec l'oxyde de dibutylétain à raison de 0,161 mole par kg de mélange de copolymère Ces exemples confirment l'originalité du procédé selon l'invention appliqué aux copolymères de polychlorure de vinyle pour réticuler ce polymère. Le tableau XIV montre que les mélanges de copolymère polychlorure de vinyle-acétate de vinyle avec des copolymères d'esters méthacryliques et acryliques peuvent être co-réticulés par les alcoolates organométalli- ques de l'étain selon l'invention Pour ces exemples, le copolymère PCVacétate de vinyle contient 11 % en poids d'unité acétate de vinyle, le stabilisant utilisé est le stabilisant à l'étain précédemment mis en oeuvre pour les exemples des tableaux XII et XIII avec la même concentra- tion La température du malaxeur est de 205 WC et la vitesse de rotation de 50 tours par minute Pour ces deux exemples, le taux de copolymère insoluble dans le THF à la tempéra- ture ambiante est supérieure à 50 %. Le tableau XV montre qu'il est possible de co- réticuler des mélanges de polychlorure de vinyle avec du polyacétate de vinyle ou des copolymères acétate de vinyle- éthylène par les alcoolates organométalliques de l'étain selon la présente invention Dans ces exemples, l'alcoolate d'étain est synthétisé in situ par interaction de l'oxyde organométallique avec des groupements acétate de vinyle Le stabilisant utilisé est le dioctylétain dithioglycolate d'isooctyle à raison de 2 g pour 100 g de polymère, la température du malaxeur est maintenue à 205 C et la vitesse de rotation est de 50 tours par minute Pour ces exemples, le taux de polymère insoluble dans le tétrahydrofuranne à la température ambiante est supérieur à 50 %. Le tableau XVI montre que les mélanges polychlorure de vinyle-polyacétate de vinyle ou polychlo- rure de vinyle-copolymère chlorure de vinyle-acétate de vinyle peuvent être co-réticulés en phase statique par les alcoolates organométalliques de l'étain selon la présente invention Pour ces essais, la température est de 205 C et la pression exercée sur le mélange placé dans le moule entre les plateaux de la presse chauffante est de 10 bars. Le temps de cuisson a été fixé à 5 minutes. Le tableau XVII rassemble les exemples montrant qu'il est possible de coréticuler des mélanges de copolymères greffés du polypropylène avec l'acétate de vinyle et des esters acryliques ainsi que des mélanges de polypropylène greffé avec des esters acryliques et des copolymères de l'éthylène et de l'acétate de vinyle par les alcoolates organométalliques de l'étain selon la présente invention Pour ces exemples, les copolymères de polypropy- lène greffés sont préparés par greffage radicalaire des monomères vinyliques correspondants initiés à partir de peroxydes greffés sur le polypropylène en lit fluide selon le procédé décrit dans le brevet français N 81 22802. Pour tous ces exemples, les mélanges de copolymêres greffés du polypropylène avec l'acétate de vinyle et l'acrylate de butyle et les mélanges de copolymè- res greffés du polypropylène avec l'acrylate de butyle et S des copolymères de l'éthylène et de l'acétate de vinyle, sont réalisés à l'aide du malaxeur Rheomix 600 à 200 C par malaxage durant 20 minutes avec une vitesse de rotation de tours par minute Les mélanges ainsi réalisés sont co- réticulés à 205 C durant 15 minutes dans un moule placé entre les plateaux d'une presse chauffante. Les taux de polymère insoluble dans le xylène à 1400 C sont supérieurs à 50 % Ces exemples montrent également l'originalité de la présente invention en tant que procédé de réticulation du polypropylène. Le tableau XVIII montre qu'il est possible de co-réticuler des mélanges polyamide-copolymère de l'éthy- lène et de l'acétate de vinyle par les alcoolates organo- métalliques de l'étain selon la présente invention Dans cet exemple, le polyamide 12 est fondu à 200 C dans le malaxeur Rheomix 600, la vitesse de rotation étant de 50 tours par minute Le diméthoxy dibutylétain est alors ajouté et une augmentation de couple est observée instan- tanément Celle-ci s'est poursuivie pendant 34 minutes avant d'atteindre une valeur palier Cette augmentation de couple est l'indice de la réticulation du mélange. TABLEAU VII Réticulation des copolymères éthylène acétate de vinyle en phase dynamique par les alcoolates organométalliques de l'étain Exemple Acétate Système réticulant m Ti AC VR mole Kg-1 Ethanedioxy-1,2 Dimtho Dxy Oxyda d'étain dibutylétain dibutyl-tain dibutyle dioctyle (mn) (mn) (N m) m mn 39 26 0,160 19 5,5 20 1,48 16 0,160 4 O 40 10,0 41 26 O t 28 20 8 22 1,4 42 26 0,28 15 7,5 10 1,3 TABLEAU VIII Réticulation des copolymères éthylène acrylate d'éthyle en phase dynamique par les alcoolates organcm-talliques de l'étain. Exemple Système réticulant Tm Ti C VR mole Kg-1 mole Rg 1 y (mn) (n) (N m) (N m mn -1) éan_ l 1,2-dialkyl _ étain dibutyle dioctyle 43 0,16 13,5 6,5 5,6 0,8 44 0,16 13,5 5,5 6,6 0,8 TABLEAU IX Réticulation du polyamide 12 par les alcoolates organométalliques d'étain Exemple Système réticulant Durée de réticulation AC mole kg 1 -1 m Dinethoxy (mn) (N m) (N m mn 1) dibutylétain 0,34 0,5 5,6 11,2 TABLEAU X Réticulation du polyéthylène terephtalate en phase statique par les alcoolates organométalliques de l'étain Exemple Système réticulant Taux d'insoluble Oxyde d'étain têtraacétate dans le mélange chloroforme dibutyle de pentaerythrol têtrachloroéthane 50/50 mole Kg-1 mole Kg-1 (S) 46 0,251 0,180 50 ABLEAU XI Réticulation du polycarbonate en phase dynamique par les alcoolates organométalliques de l'étain Exemple Système réticulant Temps de Taux d'insoluble Cyde de tétraacétate malaxage dans le xylène dibutylgtain dbutyétande pentaerythrol (S) mole Kg'1 mole Kg-1 (n) 47 0,251 0,255 15 89 TABLEAU XII Co-réticulation de mélangetde copolymèresdu chlorure de vinyle et de l'acétate de vinyle et d'esters acryliques Exemple Nature et composition Composition du mélange Oxyde d'étain Tm Ti à C V du copolymère PVC acétate-PVC ester acrylique dibutyle dioctyle PVC-ester acrylique (M) (N) -N m-1 mole Kg-1 (mn) (mn) (N m) (N m mn-1 48 Acrylate d'éthyle-2-hexyle 23 % 67,5 32,5 0,083 12,5 6,5 26 4,4 49 Acrylate de méthyle 10 % 65 35 0,083 8,5 4 18,6 1,6 Acrylate de méthyle 10 S 65 35 0,083 8,5 5 7,6 2,2 TABLEAU XIII Réticulation des mélanges de copolym&resdu chlorure de vinyle et de l'acétate de vinyle et de chlorure de vinyle et d'esters acryliques en condition statique par les alcoolates organométalliques de l'étain Exemple Nature et composition Composition du mélange Rapport du copolymère PVCester acrylique PVC-acétate PVC-ester acrylique Acétate/acrylate (M) (%) Taux de gonflement dans le THF (%) 51 acrylate de méthyle 10 X 50 50 1,1 22 52 acrylate de méthyle 10 X 60 40 1,67 12,4 53 acrylate d'éthyle-2hexyle 23 % 67,5 32,5 2,15 25 TABLEAU XIV Co-réticulation de mélangef de copolymêresdu chlorure de vinyle et de I 'acétate de vinyle et de copolymbre Sd'ester acrylique et méthacrylique par les alcoolates organométalliques de l'étain Exemple Nature et composition Composition du mélange Oxyde d' Tz Ti d C VR du copolymére d'ester acrylique PVC-acétate PVC ester acrylique étain dibutyle et méthacrylique et méthacrylique (%) (X) mole Rg 1 (mn) (mn) (N m)(N m. m-l) 54 acrylate de méthyle 60 X 89 11 0,086 9 5 24 4 méthacrylate de méthyle 40 % acrylate de méthyle 60 % À 87,3 12,7 0,088 9,5 5,5 16,8 4,2 méthacrylate de méthyle 40 % TABLEAU XV Co-réticulation de mélangespolychlorure de vinyle polyacétate de vinyle ou copolymère de l'acétate de vinyle par les alcoolates organométalliques de l 'étain Exemple Composition du mélange Système réticulant Tm Ti AC VR PVC Polyacétate de Copolymère éthylène mole Kg-1 (mn) (mn) (N m) (N mmn (on)() N-m)(N m mn-1 vinyle acétate de vinyle Oxyde d'étain: % en poids dibutyle triphényle ( 4) (%) (%) 56 70 30 0,40 11 5 38 6,3 57 80 20 0,083 6,5 4,5 4,8 2,4 I Tableau. XVI Co-réticulation de mélangespolychlorure de vinyle polyacétate de vinyle ou polychlorure de vinyle Copolymère chlorure de vinyle acétate de vinyle en condition statique par les alcoolates organométalliques de l'étain Exemple Composition du mélange Système réticulant Taux d'insoluble dans PVC Polyacétate de Copolymère PVC mole Kg-1 le TIHF vinyle acétate de vinyle 11 SOxyde d'étain: () dibutyle triphényle 58 70 30 0,273 77 59 50 50 0,251 78 Tableau Co-réticulation des mélanges de copolymxres greffés du polypropylène avec xv II des esters acryliques et l'acétate de vinyle ainsi que des nmélanges de copolymxres greffés du polypropylène avec des esters acryliques et des copolymnres éthylène-acétate de vinyle ou des polyesters acryliques par les alcoolates organométalliques de l'étain. Exemple Nature et composition Composition Système rétculant: Systme r 6 ticulant: pondérale des copolymètes pondérale des e kg-1 du polypropylène mélanges Copolymère du Copolymère Acétate/ Insoluble polypropylène éthylène ycedétadix- polypropylne éthylène dibutyl 1,2-dibutyl Acrylate dans le acétate de étain étain xylène (M) vinyle à à 140 C 16,7 X Polypropylène-acétate 50 0,33 1,74 79 de vinyle 15,6 l Polypropylene - acrylate de butyle 16,5 % 50 61 Polypropylène - acrylate de butyle 18,8 % 91 9 0,30 0,58 70 62 Polypropylene - acrylate de butyle à 8,5 X91 9 0,30 0,24 64 63 Polypropylène acrylate de butyle à 8,5 %91 9 0,258 81 Tableau Co-réticulation des mélanges polyamide copoôlymère de l'éthylène et de XVIII l'acétate de vinyle par les alcoolates organométalliques de l'étain en phase aynamlque Exemple Composition pondérale Système réticulant: à C V du mélange mole Kg 1 R Polyamide 12 Copolymère éthylène (mn) (N m) (N m mn 1) acétate à 16 % dimithoxydibutylétan 64 21 79 0,96 34 12,46 0,37 REVENDICATIONS 1 Procédé de réticulation de polymères ou copolymères ((co)polymères) comportant des groupements chlore, ester, NH ou carbonate, caractérisé en ce que l'on fait réagir avec ledit (co)polymère entre 100 et 3000 C et en l'absence de solvant, un dérivé de type alcoolate organométallique de formule (R),Me(O)m-,-R', dans laquelle: Me représente un atome d'étain, de plomb, de bismuth ou d'antimoine, R représente un radical alcoyle linéaire ou ramifié renfermant de 1 à 8 atomes de carbone, un radical cycloalcoyle renfermant de 3 à 12 atomes de carbone, un radical aryle renfermant de 6 à 12 atomes de carbone éventuellement substitué, un radical aralcoyle renfermant de 7 à 14 atomes de carbone éventuellement substitué ou un radical cycloalcoylalcoyle renfermant de 4 à 8 atomes de carbone, R' représente un radical alcoyle linéaire ou ramifié comportant de 1 à 20 atomes de carbone, un radical aralcoyle renfermant de 7 à 14 atomes de carbone, un radical cycloalcoyle renfermant de 3 à 12 atomes de carbone, un radical cycloalcoylalcoyle renfermant de 4 à 8 atomes de carbone, un radical arylcycloalcoyle renfermant de 10 à 20 atomes de carbone ou une chaîne polymère, ledit radical R' étant éventuellement fonctionnalisé, m est égal à 4 et nest égal à 1, 2 ou 3, lorsque Me représente l'étain ou le plomb, et m est égal à 5 et N est égal à 1, 2, 3 ou 4, lorsque Me représente le bismuth ou l'antimoine. 2 Procédé selon la revendication 1, carac- térisé en ce que l'on met en oeuvre un (co)polymère chloré. 3 Procédé selon la revendication 1, carac- térisé en ce que l'on met en oeuvre un (co)polymère d'ester acrylique ou méthacrylique. 4 Procédé selon la revendication 1, carac- térisé en ce que l'on met en oeuvre un (co)polymère de l'acétate de vinyle. Procédé selon la revendication 1, carac- térisé en ce que l'on met en oeuvre un (co)polymère comportant des fonctions NH. 6 Procédé selon la revendication 1, carac- térisé en ce que l'on met en oeuvre un polycarbonate. 7 Procédé selon la revendication 1, carac- térisé en ce que l'on met en oeuvre un polyester. 8 Procédé selon la revendication 1, carac- térisé en ce que l'on met en oeuvre un (co)polymère du polychlorure de vinyle. 9 Procédé selon la revendication 1, carac- térisé en ce que l'on met en oeuvre un copolymère éthylène acétate de vinyle. Procédé selon la revendication 1, carac- térisé en ce que l'on met en oeuvre un polypropylène chloré ou greffé acétate de vinyle et/ou ester acrylique ou méthacrylique. 11 Procédé selon la revendication 1, carac- térisé en ce que l'on met en oeuvre un polyamide. 12 Procédé selon la revendication 1, caracté- risé en ce que le dérivé de type organométallique de formule (R,)Me(O)m-,R' est synthétisé in situ. 13 Compositions réticulables, caractérisées en ce qu'elles comprennent un (co)polymère comportant des groupements chlore, ester, NH, ou carbonate, et un dérivé de type alcoolate organométallique de formule: (R),,Me(O)-, R', dans laquelle: Me représente un atome d'étain, de plomb, de bismuth ou d'antimoine, R représente un radical alcoyle linéaire ou ramifié renfermant de 1 à 8 atomes de carbone, un radical cycloalcoyle renfermant de 3 à 12 atomes de carbone, un radical aryle renfermant de 6 à 14 atomes de carbone éventuellement substitué, un radical aralcoyle renfermant de 7 à 14 atomes de carbone éventuellement substitué ou un radical cycloalcoylalcoyle renfermant de 4 & 8 atomes de carbone, R' représente un radical alcoyle linéaire ou ramifié comportant de 1 à 20 atomes de carbone, un radical aralcoyle renfermant de 8 à 15 atomes de carbone, un radical cycloalcoyle renfermant de 3 à 12 atomes de carbone, un radical arylcycloalcoyle renfermant de 10 à 20 atomes de carbone ou une chaîne polymère, éventuellement fonctionnalrisée, m est égal à 4 et N est égal à 1, 2 ou 3, lorsque Me représente l'étain ou le plomb, et m est égal à 5 et N est égal à 1, 2, 3 ou 4, lorsque Me représente le bismuth ou l'antimoine. 14 Compositions selon la revendication 13, caractérisées en ce qu'elles renferment un (co)polymère chloré. 15 Compositions selon la revendication 13, caractérisées en ce qu'elles renferment un (co)polymère d'ester acrylique ou méthacrylique. 16 Compositions selon la revendication 13, caractérisées en ce qu'elles renferment un (co)polymére de l'acétate de vinyle. 17 Compositions selon la revendication 13, caractérisées en ce qu'elles renferment un (co)polymère comportant des fonctions NH. 18 Compositions selon la revendication 13, caractérisées en ce qu'elles renferment un polycarbonate. 19 Compositions selon la revendication 13, caractérisées en ce qu'elles renferment un polyester. Compositions selon la revendication 13, caractérisées en ce qu'elles renferment un (co)polymére de polychlorure de vinyle. 21 Compositions selon la revendication 13, caractérisées en ce qu'elles renferment un copolymère éthylène-acétate de vinyle. 22 Compositions selon la revendication 13, caractérisées en ce qu'elles renferment un polypropylène chloré ou greffé acétate de vinyle et/ou ester acrylique ou méthacrylique. 23 Compositions selon la revendication 13, caractérisées en ce qu'elles renferment un polyamide. 24 Compositions selon l'une des revendications 16, 17, 18, 19, 21, 22, 23, caractérisées en ce qu'elles comprennent un oxyde organométallique de l'étain, du plomb, de l'antimoine ou du bismuth. Mélanges, alliages ou compositions mixtes de (co)polymères selon l'une quelconque des revendications 1 à 24. 26 Objets conformés, caractérisés en ce qu'ils sont préparés à partir des produits obtenus par la mise en oeuvre du procédé selon l'une quelconque des revendications 1 à 12 et 25. 27 Objets conformés, caractérisés en ce qu'ils sont constitués d'une composition selon l'une quelconque des revendications 13 à 25.